Brevet FR3072506A1 (20190419)

REVENDICATIONS1. Procédé de fabrication en continu d'une électrode comprenant les étapes suivantes réalisées simultanément et en continu : a) Défilement continu d'un collecteur de courant (10), le collecteur de courant ayant une première face et une seconde face opposée à la première face, le collecteur de courant (10) ayant au moins un trou allant de la première face à la seconde face, b) Dépôt en continu d'une encre (30) sur la première face du collecteur de courant (10), l'encre (30) comprenant au moins un solvant et un matériau actif (20) d'électrode, c) Aspiration en continu de l'encre (30) déposée, à travers le collecteur de courant (10), depuis la première face vers la seconde face du collecteur de courant (10), par un système d'aspiration (50), situé sur la seconde face du collecteur de courant (10), pour éliminer le solvant, un filtre (40) étant disposé entre le collecteur de courant (10) et le système d'aspiration (50), le filtre (40) ayant des tailles de pores allant de 0,1um à 50um, et de préférence de 0,2um à 5um, de manière à retenir le matériau actif (20).\n<CLM>\1\tProcédé selon la revendication 1, caractérisé en ce que le filtre (40) a une porosité supérieure à 40%.\n<CLM>\1\tProcédé selon l'une des revendications 1 et 2, caractérisé en ce que le système d'aspiration (50) se situe en aval de la zone de dépôt, dans le sens de défilement du collecteur de courant (10). 29\n<CLM>\1\tProcédé selon l'une des revendications 1 et 2, caractérisé en ce que le système d'aspiration (50) est face à la zone de dépôt de manière à aspirer immédiatement l'encre dès son dépôt sur le collecteur de courant (10). 5\n<CLM>\1\tProcédé selon l'une des revendications 1 à 4, caractérisé en ce que le collecteur de courant (10) comprend, et, de préférence, est constitué de fibres (14) de carbone.\n<CLM>\1\tProcédé selon la revendication précédente, caractérisé en ce que 10 le diamètre des fibres (14) de carbone va de 2um à 50um et en ce que la masse volumique de fibres (14) de carbone va de 5 à 400mg/cm3.\n<CLM>\1\tProcédé selon l'une des revendications 1 à 4, caractérisé en ce que le collecteur de courant (10) comporte une pluralité de trous traversants (12), non 15 ébavurés, les bavures (13) faisant saillies sur la première face du collecteur de courant (10).\n<CLM>\1\tProcédé selon l'une quelconque des revendications 1 à 7, caractérisé en ce que le filtre (40) est en verre fritté, en papier ou en polymère. 20\n<CLM>\1\tProcédé selon l'une quelconque des revendications 1 à 7, caractérisé en ce que le filtre (40) est électriquement conducteur.\n<CLM>\1\tProcédé selon la revendication précédente, caractérisé en ce que 25 le filtre (40) est métallique ou en carbone.\n<CLM>\1\tProcédé selon l'une des revendications précédentes 9 et 10, caractérisé en ce que le filtre (40) est solidaire du collecteur de courant.\n<CLM>\1\tProcédé selon l'une quelconque des revendications précédentes, caractérisé en ce que l'aspiration va de -100mbar à -1000mbar, et, de préférence, de - 400m ba r à -900m ba r. 5\n<CLM>\1\tProcédé selon l'une quelconque des revendications précédentes, caractérisé en ce que l'encre (30) a une viscosité allant de 0,001 à 50Pa.s, et de préférence de 0,01 à 50Pa.s.\n<CLM>\1\tProcédé selon l'une quelconque des revendications précédentes, 10 caractérisé en ce que, après l'étape c), le procédé comporte une étape dans laquelle un liant est déposé sur l'électrode (20).\n<CLM>\1\tProcédé selon l'une quelconque des revendications précédentes, caractérisé en ce que, le procédé comporte une étape ultérieure dans laquelle l'électrode 15 (10) est calandrée.\n<CLM>\1\tProcédé selon l'une quelconque des revendications 1 à 15, caractérisé en ce que le matériau actif (20) est du graphite et en ce que le collecteur de courant (10) est en cuivre ou en fibres de carbone. 20\n<CLM>\1\tProcédé selon l'une quelconque des revendications 1 à 15, caractérisé en ce que le matériau actif (20) est un oxyde de lithium-nickel-cobaltmanganèse et en ce que le collecteur de courant (10) est en aluminium ou en fibres de carbone.